生体吸収性材料からなる不織布層と、生体非吸収性材料からなる繊維構造体層との積層体からなることを特徴とする腱板及び肩関節内構成体再生材料。全体の体積が4800mm3以上であることを特徴とする請求項1記載の腱板及び肩関節内構成体再生材料。不織布層の体積の合計が6400mm3以下であり、かつ、繊維構造体層の体積の合計が4800mm3以下であることを特徴とする請求項1記載の腱板及び肩関節内構成体再生材料。生体吸収性材料は、ポリグリコリドであることを特徴とする請求項1、2又は3記載の腱板及び肩関節内構成体再生材料。生体非吸収性材料は、ポリエチレンテレフタレートであることを特徴とする請求項1、2、3又は4記載の腱板及び肩関節内構成体再生材料。繊維構造体層は、織物からなることを特徴とする請求項1、2、3、4又は5記載の腱板及び肩関節内構成体再生材料。不織布層と繊維構造体層とが熱圧着により結合されていることを特徴とする請求項1、2、3、4、5又は6記載の腱板及び肩関節内構成体再生材料。本発明は、損傷が広範に及ぶ肩関節内構成体や断裂サイズの大きな腱損傷の治癒に用いる場合はもとより、限局的な損傷においても組織の再生が要求される場合に、組織再生を促しつつ組織再生の間の強度を保持し、かつ、機械的強度の高い肩関節内構成体や腱組織を菲薄化することなく再生できる腱板及び肩関節内構成体再生材料を提供することを目的とする。本発明は、生体吸収性材料からなる不織布層と、生体非吸収性材料からなる繊維構造体層との積層体からなることを特徴とする腱板及び肩関節内構成体再生材料である。以下に本発明を詳述する。本発明者は、鋭意検討の結果、4800mm3以上のパッチグラフトを要する断裂サイズの大きな腱板や肩関節内構成体の損傷の治癒において、生体吸収性材料からなる不織布層と、生体非吸収性材料からなる繊維構造体層との積層体をパッチグラフトとして移植して再生を行った場合には、組織再生を促しつつ再生の間の強度を保持し、かつ、機械的強度の高い腱組織及び肩関節内構成体組織を菲薄化することなく再生できることを見出し、本発明を完成した。上記生体吸収性材料からなる不織布層以下、単に不織布層ともいう。を構成する生体吸収性材料は特に限定されず、例えば、ポリグリコリド、ポリラクチドD、L、DL体、ポリカプロラクトン、グリコリド-ラクチドD、L、DL体共重合体、グリコリド-ε-カプロラクトン共重合体、ラクチドD、L、DL体-ε-カプロラクトン共重合体、ポリp-ジオキサノン、グリコリド-ラクチドD、L、DL体-ε-カプロラクトン共重合体等の合成吸収性高分子や、ゼラチン、コラーゲン又はフィブリン等の天然高分子が挙げられる。これらは単独で用いられてもよく、2種以上が併用されてもよい。なかでも、比較的高い強度と柔軟性、及び、適度な分解挙動を示すことから、ポリグリコリドが好適である。上記ポリグリコリドからなる不織布は、例えば、グンゼ社製のネオベール登録商標等が市販されている。上記生体非吸収性材料からなる繊維構造体層以下、単に繊維構造体層ともいう。を構成する生体非吸収性材料は特に限定されず、例えば、ポリエチレン、ポリプロピレン等のポリオレフィンや、ポリエチレンテレフタレート等のポリエステル等の生体不活性な合成高分子が挙げられる。なかでも、高い強度と柔軟性とを有することからポリエチレンテレフタレートが好適である。上記繊維構造体層の構造は特に限定されず、例えば、織物、編物、不織布等が挙げられる。なかでも高い強度と柔軟性とを有することから、織物が好適である。ポリエチレンテレフタレートの織物からなる繊維構造体は、例えば、ユフ精器社製、リーズケイオウ等が市販されている。本発明の腱板及び肩関節内構成体再生材料は、上記不織布層と繊維構造体層との積層体からなる。上記不織布層及び繊維構造体層は、各々1層のみからなっていてもよく、各々複数層からなっていてもよい。上記不織布層及び繊維構造体層が各々複数層からなる場合、上記不織布層同士、上記繊維構造体層同士を積層した後、これを不織布層積層体と繊維構造体層積層体とを積層してもよいし、上記不織布層と繊維構造体層とを交互に積層してもよい。上記積層体は、縫合することにより結合されていることが好ましい。縫合することにより、移植時や移植後に、ずれたりすることがない。上記積層体は、熱圧着により上記不織布層と繊維構造体層とが結合されてもよい。熱圧着することにより上記繊維構造体層の一部が溶融して上記不織布層に融着する。熱圧着法は、生産性の点で極めて優れる。なお、熱圧着による結合は、上記積層体の全面で行われてもよいが、例えば格子状等の形で上記積層体の一部で行われることが好ましい。図1に、熱圧着法により上記不織布層と繊維構造体層とを融着させてなる本発明の腱板及び肩関節内構成体再生材料の一例を示す模式図を示した。図1は本発明の腱板及び肩関節内構成体再生材料を上方から見た図であり、格子状に熱プレスしたことにより、熱圧着部2において不織布層と繊維構造体層とが融着している。本発明の腱板及び肩関節内構成体再生材料は、体積が4800mm3以上であることが好ましい。本発明の腱板再生材料は、特に4800mm3以上のパッチグラフトを要する断裂サイズの大きな腱損傷の治癒のために移植した場合に、組織再生を促しつつ再生の間の強度を保持し、かつ、機械的強度の高い腱組織を菲薄化することなく再生させることができる。なお、体積が4800mm3未満であっても、原組織が残存して部分的な補強を行うためであれば、菲薄化した組織を再生し補強するのに有用である。本発明の腱板及び肩関節内構成体再生材料の構成のうち、上記不織布層の体積は、合計が6400mm3以下であることが好ましい。上記不織布層の体積の合計が6400mm3を超えると、腱組織の再生時に水腫や炎症が引き起こされることがある。本発明の腱板及び肩関節内構成体再生材料の構成のうち、上記繊維構造体層の体積は、合計が4800mm3以下であることが好ましい。上記不織布層の体積の合計が4800mm3を超えると、腱組織の再生時に水腫や炎症が引き起こされることがある。本発明によれば、損傷が広範に及ぶ肩関節内構成体や断裂サイズの大きな腱損傷の治癒に用いる場合はもとより、限局的な損傷においても組織の再生が要求される場合に、組織再生を促しつつ組織再生の間の強度を保持し、かつ、機械的強度の高い肩関節内構成体や腱組織を菲薄化することなく再生できる腱板及び肩関節内構成体再生材料を提供することができる。本発明の腱板及び肩関節内構成体再生材料は、原組織が残存するも脆弱化あるいは菲薄化している場合にも、損傷された組織を再生し補強するのに有用である。以下に実施例を挙げて本発明の態様を更に詳しく説明するが、本発明はこれら実施例にのみ限定されるものではない。実施例1縦40mm、横40mm、厚さ1mmのポリグリコリドからなる不織布グンゼ社製、ネオベールシート08、NBを2枚積層した。該積層体の片側に、縦40mm、横40mm、厚さ1mmのポリエチレンテレフタレートPETからなる織物シートユフ精器社製、リーズケイオウ、厚さ1mm、LKを1枚を重ね、縫合固定して、縦40mm、横40mm、厚さ3mm体積4800mm3の腱板再生基材を得た。実施例2縦40mm、横40mm、厚さ1mmのポリグリコリドからなる不織布グンゼ社製、ネオベールシート08、NBを3枚積層した。該積層体の片側に、縦40mm、横40mm、厚さ1mmのポリエチレンテレフタレートPETからなる織物シートユフ精器社製、リーズケイオウ、厚さ1mm、LKを1枚重ね、縫合固定して、縦40mm、横40mm、厚さ4mm体積6400mm3の腱板再生基材を得た。実施例3縦40mm、横40mm、厚さ1mmのポリグリコリドからなる不織布グンゼ社製、ネオベールシート08、NBを2枚と、縦40mm、横40mm、厚さ1mmのポリエチレンテレフタレートPETからなる織物シートユフ精器社製、リーズケイオウ、厚さ1mm、LKを2枚とを交互に重ね、縫合固定して、縦40mm、横40mm、厚さ4mm体積6400mm3の腱板再生基材を得た。実施例4縦40mm、横40mm、厚さ1mmのポリグリコリドからなる不織布グンゼ社製、ネオベールシート08、NBを3枚と、縦40mm、横40mm、厚さ1mmのポリエチレンテレフタレートPETからなる織物シートユフ精器社製、リーズケイオウ、厚さ1mm、LK3枚とを交互に重ね、縫合固定して、縦40mm、横40mm、厚さ6mm体積9600mm3の腱板再生基材を得た。実施例5縦40mm、横40mm、厚さ1mmのポリグリコリドからなる不織布グンゼ社製、ネオベールシート08、NBを2枚積層した。該積層体の片側に、縦40mm、横40mm、厚さ1mmのポリエチレンテレフタレートPETからなる織物シートユフ精器社製、リーズケイオウ、厚さ1mm、LKを1枚重ねた。次いで、200°Cに加熱した熱プレス機を用いて8mm角の格子状に、150Kgfにて10分間、熱圧着することにより、積層体を融着固定して、縦40mm、横40mm、厚さ3mm体積4800mm3の腱板再生基材を得た。比較例1縦40mm、横40mm、厚さ1mmのポリグリコリドからなる不織布グンゼ社製、ネオベールシート08、NBを3枚重ね、縫合固定して、縦40mm、横40mm、厚さ3mm体積4800mm3の腱板再生基材を得た。比較例2縦40mm、横40mm、厚さ1mmのポリグリコリドからなる不織布グンゼ社製、ネオベールシート08、NBを4枚重ね、縫合固定して、縦40mm、横40mm、厚さ4mm体積6400mm3の腱板再生基材を得た。比較例3縦40mm、横40mm、厚さ1mmのポリグリコリドからなる不織布グンゼ社製、ネオベールシート08、NBを5枚重ね、縫合固定して、縦40mm、横40mm、厚さ5mm体積8000mm3の腱板再生基材を得た。比較例4縦40mm、横40mm、厚さ1mmのポリエチレンテレフタレートPETからなる織物シートユフ精器社製、リーズケイオウ、厚さ1mm、LKを3枚重ね、縫合固定して、縦40mm、横40mm、厚さ3mm体積4800mm3の腱板再生基材を得た。比較例5縦40mm、横40mm、厚さ1mmのポリエチレンテレフタレートPETからなる織物シートユフ精器社製、リーズケイオウ、厚さ1mm、LKを4枚重ね、縫合固定して、縦40mm、横40mm、厚さ4mm体積6400mm3の腱板再生基材を得た。比較例6縦40mm、横40mm、厚さ1mmのポリエチレンテレフタレートPETからなる織物シートユフ精器社製、リーズケイオウ、厚さ1mm、LKを5枚重ね、縫合固定して、縦40mm、横40mm、厚さ5mm体積8000mm3の腱板再生基材を得た。評価ヒト肩腱板損傷の広範囲断裂症例に、実施例及び比較例で作製した腱板再生材を移植した。腱板断端とは腱板再生材の一部がオーバーラップするように縫合し、大結節へは骨溝を作製して縫合するか、アンカーを用いて縫合した。移植後1、2、3、6、12ヵ月で臨床所見水腫形成、炎症所見について評価し、あわせて移植後12ヵ月でのMRI所見より腱板再生について評価した。結果を表1に示した。1水腫及び炎症の発生移植後1、2、3、6、12ヵ月で臨床所見水腫形成、炎症所見について評価し、水腫及び炎症が全く認められなかった場合を○、一部にでも認められた場合を×と評価した。2腱板の再生状態の評価移植後12ヵ月でのMRI所見より腱板再生について評価した。連続性が認められる場合を○、認められない場合を×と評価した。